СПОСОБ ПОЛУЧЕНИЯ ВОДНЫХ ЛАТЕКСОВ КАК СВЯЗУЮЩИХ

1. Способ получения водных латексов как связующих путем многостадийной эмульсионной полимеризации в водной фазе, включающей следующие стадии:
1) свободнорадикальную полимеризацию смеси А олефиновых ненасыщенных мономеров, полимеризующихся по свободнорадикальному механизму, содержащей, по крайней мере, один мономер с, по меньшей мере, одной кислотной группой в количестве, соответствующем кислотному числу смеси А от 10 до 100 мг KOH/г, и от 0,5 до 5 вес.%, по меньшей мере, одного олефинового полиненасыщенного мономера в водной фазе,
2) нейтрализацию кислотных групп полимера, образованного на стадии (1), и
3) свободнорадикальную полимеризацию, по меньшей мере, одной смеси В олефиновых ненасыщенных мономеров, полимеризующихся по свободнорадикальному механизму, содержащей, по крайней мере, один мономер с, по меньшей мере, одной кислотной группой в количестве, соответствующем кислотному числу смеси В или каждой из смесей В от 0 до ниже 5 мг КОН/г, по меньшей мере, один мономер с, по меньшей мере, одной гидроксильной группой в количестве, соответствующем гидроксильному значению смеси В или каждой из смесей В от 0 до меньше 5 мг КОН/г, и, по меньшей мере, одного олефинового полиненасыщенного мономера в количестве от 0,5 до 5 вес.%, относительно смеси В или каждой из смесей В, в присутствии продукта, полученного на стадии (2),
в котором соотношение по весу смеси А, по меньшей мере, к одной смеси В составляет от 15:85 до 85:15 и в котором нейтрализация не начинается на стадии (2) до тех пор, пока, по меньшей мере, 90 вес.% мономеров смеси А не будет полимеризовано полностью.
2. Способ по п.1, в котором смесь А содержит, по меньшей мере, один олефиновый ненасыщенный мономер, полимеризующийся по свободнорадикальному механизму с, по меньшей мере, одной гидроксильной группой в количестве, соответствующем гидроксильному числу смеси А меньше 60 мг КОН/г.
3. Способ по п.1 или 2, в котором смесь А содержит
0,5-5 вес.%, по меньшей мере, одного олефинового полиненасыщенного мономера, полимеризующегося по свободнорадикальному механизму,
вес.% содержания, соответствующего кислотному числу смеси А от 10 до 100 мг КОН/г, по меньшей мере, одного олефинового ненасыщенного мономера, полимеризующегося по свободнорадикальному механизму с, по меньшей мере, одной кислотной группой,
от 55 до менее 98,5 вес.%, по меньшей мере, одного олефинового ненасыщенного мономера, полимеризующегося по свободнорадикальному механизму, без функциональных групп;
и вес.% содержания, соответствующего гидроксильному числу смеси А от 0 до менее 60 мг КОН/г, по меньшей мере, одного олефинового ненасыщенного мономера, полимеризующегося по свободнорадикальному механизму с, по меньшей мере, одной гидроксильной группой,
в которой содержание весовых процентов доводят до 100 вес.%.
4. Способ по п.1 или 2, в котором смесь А состоит из 0,5-3 вес.%, по меньшей мере, одного олефинового полиненасыщенного мономера, полимеризующегося по свободнорадикальному механизму; свыше 1 до 10 вес.% и соответствующего кислотному числу смеси А от 10 до 100 мг КОН/г, по меньшей мере, одного олефинового ненасыщенного мономера, полимеризующегося по свободнорадикальному механизму с, по меньшей мере, одной кислотной группой; от 77 до менее 97,5 вес.%, по меньшей мере, одного олефинового ненасыщенного мономера, полимеризующегося по свободнорадикальному механизму, без функциональных групп; и свыше 1-10 вес.% и соответствующего гидроксильному числу смеси А от 5 до 30 мг КОН/г, по меньшей мере, одного олефинового ненасыщенного мономера, полимеризующегося по свободнорадикальному механизму с, по меньшей мере, одной гидроксильной группой,
в которой содержание весовых процентов доводят до 100 вес.%.
5. Способ по п.1 или 2, в котором используется только одна смесь В.
6. Способ по п.1 или 2, в котором смесь В или каждая из смесей В состоит из
0,5-5 вес.%, по меньшей мере, одного олефинового полиненасыщенного мономера, полимеризующегося по свободнорадикальному механизму;
вес.% содержание, соответствующее кислотному числу смеси (смесей) В от 0 до 5 мг КОН/г, по меньшей мере, одного олефинового ненасыщенного мономера, полимеризующегося по свободнорадикальному механизму с, по меньшей мере, одной кислотной группой;
вес.% содержание, соответствующее гидроксильному числу смеси (смесей) В от 0 до менее 5 мг КОН/г, по меньшей мере, одного олефинового ненасыщенного мономера, полимеризующегося по свободнорадикальному механизму с, по меньшей мере, одной гидроксильной группой;
и свыше 92 до 99,5 вес.%, по меньшей мере, одного олефинового ненасыщенного мономера, полимеризующегося по свободнорадикальному механизму, без функциональных групп,
в котором содержание весовых процентов доводят до 100 вес.%.
7. Способ по любому из п.1 или 2, в котором смесь В или каждая из смесей В состоит из 0,5-3 вес.%, по меньшей мере, одного олефинового полиненасыщенного мономера, полимеризующегося по свободнорадикальному механизму, и от 97 до 99,5 вес.%, по меньшей мере, одного олефинового ненасыщенного мономера, полимеризующегося по свободнорадикальному механизму, без функциональных групп, в котором содержание весовых процентов доводят до 100 вес.%.
8. Водный латекс, как связующее, полученный способом по любому из пп.1-7.
9. Композиция водного покрытия, полученная с использованием водного латекса, обладающего способностью к связыванию, по п.8 в качестве связующего.
10. Способ получения грунтовочных/прозрачных двухслойных покрытий с использованием композиции водного покрытия по п.9 в качестве водорастворимой грунтовки.